(57)【要約】【課題】仕上げ加工切刃部における加工精度を確保しつつ耐摩耗性の向上を図って工具寿命を延長することが可能なコーティングブローチを提供する。【解決手段】長手方向に延びるブローチ本体１の先端側外周部に複数の粗加工切刃６が突出して長手方向に向けて並んだ粗加工切刃部４Ａが設けられるとともに、この粗加工切刃部４Ａよりも後端側のブローチ本体１外周部には複数の仕上げ加工切刃７が突出して長手方向に向けて並んだ仕上げ加工切刃部４Ｂが設けられ、粗加工切刃６と仕上げ加工切刃７の表面には硬質皮膜がコーティングされており、仕上げ加工切刃７にコーティングされた硬質皮膜の膜厚が、粗加工切刃６にコーティングされた硬質皮膜の膜厚よりも薄くされている。【選択図】図１
2015058510.tif 000002
【特許請求の範囲】
【請求項１】
長手方向に延びるブローチ本体の先端側外周部に複数の粗加工切刃が突出して上記長手方向に向けて並んだ粗加工切刃部が設けられるとともに、この粗加工切刃部よりも後端側の上記ブローチ本体外周部には複数の仕上げ加工切刃が突出して上記長手方向に向けて並んだ仕上げ加工切刃部が設けられ、上記粗加工切刃と仕上げ加工切刃の表面には硬質皮膜がコーティングされており、上記仕上げ加工切刃にコーティングされた上記硬質皮膜の膜厚が、上記粗加工切刃にコーティングされた上記硬質皮膜の膜厚よりも薄くされていることを特徴とするコーティングブローチ。
【請求項２】
上記粗加工切刃部における上記硬質皮膜の膜厚が、該粗加工切刃部における最先端の上記粗加工切刃から後端側に５つまでの上記粗加工切刃のそれぞれブローチ本体外周側を向く突端面において、各粗加工切刃のすくい面から後端側に１ｍｍの位置の平均膜厚として２．０μｍ〜５．０μｍの範囲内であり、上記仕上げ加工切刃部における上記硬質皮膜の膜厚が、該仕上げ加工切刃部における最後端の上記仕上げ加工切刃から先端側に５つまでの上記仕上げ加工切刃のそれぞれブローチ本体外周側を向く突端面において、各仕上げ加工切刃のすくい面から後端側に１ｍｍの位置の平均膜厚として０．３μｍ〜１．５μｍの範囲内であることを特徴とする請求項１に記載のコーティングブローチ。
【請求項３】
上記粗加工切刃部においては、上記複数の粗加工切刃の突出方向の高さが上記長手方向後端側に向かうに従い高くされるとともに、上記仕上げ加工切刃部においては、上記複数の仕上げ加工切刃の突出方向と上記長手方向とに交差する厚さ方向の厚みが上記長手方向後端側に向かうに従い厚くされていることを特徴とする請求項１または請求項２に記載のコーティングブローチ。
【請求項４】
上記粗加工切刃と上記仕上げ加工切刃とが、上記ブローチ本体に一体に形成されていることを特徴とする請求項１から請求項３のうちいずれか一項に記載のコーティングブローチ。
【請求項５】
請求項１から請求項４のうちいずれか一項に記載のコーティングブローチの製造方法であって、上記ブローチ本体の上記粗加工切刃と仕上げ加工切刃の一方の表面にマスキングを施して他方の表面に上記硬質皮膜をコーティングし、次いで上記粗加工切刃と仕上げ加工切刃の上記他方の表面にマスキングを施すとともに、上記一方の表面のマスキングを除去して上記他方の表面へのコーティングとは異なる条件で上記硬質皮膜をコーティングすることにより、上記仕上げ加工切刃にコーティングされる上記硬質皮膜の膜厚を、上記粗加工切刃にコーティングされる上記硬質皮膜の膜厚よりも薄くすることを特徴とするコーティングブローチの製造方法。
【請求項６】
請求項１から請求項４のうちいずれか一項に記載のコーティングブローチの製造方法であって、上記ブローチ本体の上記仕上げ加工切刃の表面にマスキングを施して上記粗加工切刃の表面に上記硬質皮膜をコーティングし、次いで上記仕上げ加工切刃の表面のマスキングを除去して該仕上げ加工切刃と上記粗加工切刃の表面に上記硬質皮膜をコーティングすることにより、上記仕上げ加工切刃にコーティングされる上記硬質皮膜の膜厚を、上記粗加工切刃にコーティングされる上記硬質皮膜の膜厚よりも薄くすることを特徴とするコーティングブローチの製造方法。
【請求項７】
請求項１から請求項４のうちいずれか一項に記載のコーティングブローチの製造方法であって、上記ブローチ本体の上記粗加工切刃と仕上げ加工切刃とにそれぞれ上記硬質皮膜をコーティングする複数のコーティング手段を備えたコーティング装置によって、上記複数のコーティング手段同士で異なる条件で上記硬質皮膜をコーティングすることにより、上記仕上げ加工切刃にコーティングされる上記硬質皮膜の膜厚を、上記粗加工切刃にコーティングされる上記硬質皮膜の膜厚よりも薄くすることを特徴とするコーティングブローチの製造方法。
【請求項８】
請求項１から請求項４のうちいずれか一項に記載のコーティングブローチの製造方法であって、上記ブローチ本体の上記粗加工切刃と仕上げ加工切刃とに上記硬質皮膜をコーティングするコーティング手段と、このコーティング手段に対して上記ブローチ本体を上記長手方向に相対的に移動させる移動手段とを備えたコーティング装置によって、上記コーティング手段に対して上記粗加工切刃と仕上げ加工切刃とが相対的に移動する際に異なる移動条件とすることにより、上記仕上げ加工切刃にコーティングされる上記硬質皮膜の膜厚を、上記粗加工切刃にコーティングされる上記硬質皮膜の膜厚よりも薄くすることを特徴とするコーティングブローチの製造方法。
【発明の詳細な説明】
【技術分野】
【０００１】
本発明は、切刃の表面に硬質皮膜がコーティングされたコーティングブローチおよびその製造方法に関するものである。
【背景技術】
【０００２】
このようなコーティングブローチとして、特許文献１、２には、ブローチ本体のすべての切刃に窒化チタン等の硬質皮膜をコーティングしたのでは、特に被削材の仕上げ加工を行うブローチ本体の長手方向後端側（切削方向後方側）の仕上げ加工切刃部において加工寸法が不安定となったり硬質皮膜の剥離が生じたりするため、ブローチ本体の長手方向先端側から後端側に向けて順に粗加工切刃部、中仕上げ切刃部、および仕上げ加工切刃部を備えたブローチにおいて、粗加工切刃部のみに上述のような硬質皮膜を被覆したものが提案されている。
【０００３】
また、特許文献３には、特に一体型のヘリカルブローチにおいて、ブローチ本体先端側の粗加工切刃部における切刃の表面には上述のような硬質皮膜がコーティングされるとともに、ブローチ本体後端側の仕上げ加工切刃部における切刃の表面には、酸化処理または／および窒化処理が施されたものが提案されている。
【先行技術文献】
【特許文献】
【０００４】
【特許文献１】実開昭６３−０９７４１９号公報
【特許文献２】実開昭６３−１２０７２２号公報
【特許文献３】特開２００６−３２１０２８号公報
【発明の概要】
【発明が解決しようとする課題】
【０００５】
しかしながら、特許文献１、２に記載されたブローチのように粗加工切刃部の切刃のみに硬質皮膜がコーティングされて、仕上げ加工切刃部においては切刃に表面処理が何等施されていないものは勿論、特許文献３に記載されたブローチのように仕上げ加工切刃部の切刃表面に酸化処理または／および窒化処理が施されたものでも、加工寸法は安定するにしても、耐摩耗性は十分ではなく、この仕上げ加工切刃部における切刃の摩耗によって工具寿命が早期に費えるおそれがある。
【０００６】
ここで、例えば仕上げ加工切刃部がブローチ本体と別体のシェル部に形成されて着脱可能とされた組み立て型のブローチでは、このように仕上げ加工切刃部の切刃に摩耗が生じたときにはシェル部を交換すればよいが、特許文献１〜３に記載されたような一体型のブローチでは仕上げ加工切刃部だけを交換することはできず、再研磨を施して再研磨代が無くなったならブローチ本体ごと廃棄しなければならなかった。
【０００７】
本発明は、このような背景の下になされたもので、仕上げ加工切刃部における加工精度を確保しつつ耐摩耗性の向上を図って工具寿命を延長することが可能なコーティングブローチ、およびその製造方法を提供することを目的としている。
【課題を解決するための手段】
【０００８】
上記課題を解決して、このような目的を達成するために、本発明のコーティングブローチは、長手方向に延びるブローチ本体の先端側外周部に複数の粗加工切刃が突出して上記長手方向に向けて並んだ粗加工切刃部が設けられるとともに、この粗加工切刃部よりも後端側の上記ブローチ本体外周部には複数の仕上げ加工切刃が突出して上記長手方向に向けて並んだ仕上げ加工切刃部が設けられ、上記粗加工切刃と仕上げ加工切刃の表面には硬質皮膜がコーティングされており、上記仕上げ加工切刃にコーティングされた上記硬質皮膜の膜厚が、上記粗加工切刃にコーティングされた上記硬質皮膜の膜厚よりも薄くされていることを特徴とする。
【０００９】
従って、このように構成されたコーティングブローチでは、切り込み量が大きくて作用する負荷も大きい粗加工切刃部の粗加工切刃に、膜厚の厚い硬質皮膜がコーティングされているので、このような大きな負荷に対しても十分な耐摩耗性を確保することができる。また、仕上げ加工切刃部の仕上げ加工切刃にも、粗加工切刃の表面にコーティングされた硬質皮膜より膜厚は薄いものの硬質皮膜がコーティングされており、この仕上げ加工切刃部に作用する負荷は切り込み量が小さいために粗加工切刃部よりも小さいので、このような負荷に対しては十分な耐摩耗性を与えることができる。
【００１０】
その一方で、このように仕上げ加工切刃にコーティングされた硬質皮膜は、その膜厚が粗加工切刃よりも薄くされているため、膜厚の不均一等による影響が少なく、最終的に被削材の加工寸法を決定する仕上げ加工切刃部において仕上げ加工切刃に硬質皮膜をコーティングしたことによる切刃精度の低下を抑えることができ、加工精度を確保することができる。また、このように膜厚が薄いことから、仕上げ加工切刃にコーティングされた硬質皮膜の剥離も防止して、一層の耐摩耗性の向上を図ることができる。
【００１１】
ここで、上記粗加工切刃部における硬質皮膜の膜厚は、該粗加工切刃部における上記長手方向の最先端の粗加工切刃から後端側に５つまでのそれぞれの粗加工切刃のブローチ本体外周側を向く突端面において、各粗加工切刃のすくい面から後端側に１ｍｍの位置の平均膜厚として２．０μｍ〜５．０μｍの範囲内であるのが望ましい。粗加工切刃部においては、被削材に食い付いて切り込まれ始めるブローチ本体の長手方向先端側の所定数の粗加工切刃に作用する負荷が大きく、これらの先端側の粗加工切刃のブローチ本体外周側を向く突端面において、再研磨代を考慮してすくい面から後端側に１ｍｍの位置での平均膜厚が上記範囲であれば、その耐摩耗性を十分に確保することができる。
【００１２】
すなわち、これら粗加工切刃部の最先端から後端側に５つの粗加工切刃の突端面の上記位置における平均膜厚が２．０μｍ未満であると、被削材への食い付きにより大きな負荷が作用するこれらの粗加工切刃の耐摩耗性を十分に確保することができなくなるおそれがある。その一方で、逆にこの位置における硬質皮膜の膜厚が５．０μｍを上回るほど厚いと、食い付き時の衝撃によって硬質皮膜が剥離してチッピングを誘発し、却って安定した工具寿命を得ることができなくなるおそれが生じる。
【００１３】
また、上記仕上げ加工切刃部においては、そのブローチ本体後端側の所定数の仕上げ加工切刃によって被削材の加工精度が決定されることになる。このため、該仕上げ加工切刃部では、やはり再研磨代を考慮して、その最後端の上記仕上げ加工切刃から５つまでのそれぞれの上記仕上げ加工切刃のブローチ本体外周側を向く突端面において、各仕上げ加工切刃のすくい面から後端側に１ｍｍの位置の上記硬質皮膜の膜厚が、平均膜厚として０．３μｍ〜１．５μｍの範囲内であることが望ましい。
【００１４】
すなわち、これら仕上げ加工切刃部の最後端から先端側に５つの仕上げ加工切刃の突端面の上記位置における硬質皮膜の膜厚が平均で０．３μｍ未満であると、やはり必要な耐摩耗性を得ることができなくなるおそれがある。その一方で、これらの仕上げ加工切刃の上記位置の硬質皮膜の平均膜厚が１．５μｍを上回ると、仕上げ加工切刃として十分な切刃精度を確保することができなくなるおそれが生じ、被削材の仕上げ面粗さが低下するなど加工精度の劣化を招くことになる。
【００１５】
なお、これらの粗加工切刃と仕上げ加工切刃との間に配設される切刃においては、ブローチ本体の後端側に向けて硬質皮膜の膜厚が漸減していてもよく、また段階的に薄くなるようにされていてもよい。例えば、粗加工切刃部と仕上げ加工切刃部では、上述のような平均膜厚で硬質皮膜の膜厚が略一定とされ、これら粗加工切刃部と仕上げ加工切刃部との間に上述のような中仕上げ加工切刃部が設けられている場合に、この中仕上げ加工切刃部においては膜厚が漸次小さくなるようにされていてもよい。
【００１６】
また、本発明は、粗加工切刃部から仕上げ加工切刃部に亙って切刃のブローチ本体外周側への突出高さが上記長手方向後端側に向かうに従い高くなる一般的なスプラインブローチ等に適用することも可能であるが、上述のような耐摩耗性による工具寿命の延長と加工精度の向上とを両立できることを考慮すると、高い加工精度と加工効率とを要求される自動車用の内歯車の加工に用いられるような、上記粗加工切刃部においては、上記複数の粗加工切刃の突出方向の高さが上記長手方向後端側に向かうに従い高くされる外径上がり切刃部とされるとともに、上記仕上げ加工切刃部においては、上記複数の仕上げ加工切刃の突出方向と上記長手方向とに交差する厚さ方向の厚みが上記長手方向後端側に向かうに従い厚くされた歯厚上がり部とされるブローチに適用するのが好適である。
【００１７】
さらに、本発明は、上述のように仕上げ加工切刃部がブローチ本体とは別体で着脱可能とされるシェル部に形成された組立型のブローチに適用することも可能であるが、やはり上述した耐摩耗性の不足による工具寿命についての課題を考慮すると、上記粗加工切刃と上記仕上げ加工切刃部とが上記ブローチ本体に一体に形成された一体型のブローチに適用するのが効果的である。なお、このように仕上げ加工切刃部がブローチ本体とは別体のシェル部に形成されている場合に、仕上げ加工切刃の硬質皮膜を粗加工切刃よりも薄くするには、シェル部をブローチ本体から取り外して、ブローチ本体の粗加工切刃部とシェル部の仕上げ加工切刃部とに別々に硬質皮膜をそれぞれ所定の膜厚でコーティングしてから組み立てればよい。
【００１８】
一方、上記構成のコーティングブローチを製造する本発明のコーティングブローチの製造方法としては、一体型のブローチの場合や、組立型のブローチの場合でもシェル部を取り付けてから、粗加工切刃と仕上げ加工切刃の一方の表面にマスキングを施して他方の表面に硬質皮膜をコーティングし、次いで粗加工切刃と仕上げ加工切刃の上記他方の表面にマスキングを施すとともに、上記一方の表面のマスキングを除去して上記他方の表面へのコーティングとは異なる条件で硬質皮膜をコーティングすることにより、仕上げ加工切刃へのコーティング時間を短くしたりコーティング速度を遅くしたりすることで、仕上げ加工切刃の硬質皮膜の膜厚を粗加工切刃よりも薄くすることができる。
【００１９】
ただし、ブローチ本体に設けられる切刃の数が多い場合には、すべての切刃にこのようなマスキングを施すのは多くの時間と労力を要することになる。そこで、このような場合には、まず上記ブローチ本体の上記仕上げ加工切刃の表面にマスキングを施して上記粗加工切刃の表面に上記硬質皮膜をコーティングし、次いで上記仕上げ加工切刃の表面のマスキングを除去して該仕上げ加工切刃と上記粗加工切刃の表面に上記硬質皮膜をコーティングすることにより、上記仕上げ加工切刃にコーティングされる上記硬質皮膜の膜厚を、上記粗加工切刃にコーティングされる上記硬質皮膜の膜厚よりも薄くするようにして、マスキングを施す切刃の数を減らすようにしてもよい。
【００２０】
また、このように切刃にマスキングを施すことなく、上記ブローチ本体の上記粗加工切刃と仕上げ加工切刃とにそれぞれ上記硬質皮膜をコーティングする複数のコーティング手段を備えたコーティング装置によって、上記複数のコーティング手段同士で異なる条件で上記硬質皮膜をコーティングすることにより、仕上げ加工切刃にコーティングされる硬質皮膜の膜厚を、粗加工切刃にコーティングされる硬質皮膜の膜厚よりも薄くするようにしてもよい。
【００２１】
この場合には、仕上げ加工切刃に硬質皮膜をコーティングするコーティング手段において、粗加工切刃のコーティング手段よりもコーティングを施す時間を短くしたり、粗加工切刃へのコーティングよりもコーティングの速度を遅くしたりして異なるコーティング条件とすることにより、仕上げ加工切刃にコーティングされる硬質皮膜の膜厚を粗加工切刃にコーティングされる硬質皮膜の膜厚よりも薄くすることができる。
【００２２】
また、上記ブローチ本体の上記粗加工切刃と仕上げ加工切刃とに上記硬質皮膜をコーティングするコーティング手段と、このコーティング手段に対して上記ブローチ本体を上記長手方向に相対的に移動させる移動手段とを備えたコーティング装置によって、上記コーティング手段に対して上記粗加工切刃と仕上げ加工切刃とが相対的に移動する際に異なる移動条件とすることにより、仕上げ加工切刃にコーティングされる硬質皮膜の膜厚を、粗加工切刃にコーティングされる硬質皮膜の膜厚よりも薄くすることも可能である。
【００２３】
この場合には、例えば上記移動手段により、まず粗加工切刃部から仕上げ加工切刃部に亙って切刃部の全体に硬質皮膜がコーティングされるようにコーティング手段に対してブローチ本体を相対的に移動し、次いでコーティング手段に対するブローチ本体の相対移動範囲を粗加工切刃部だけにして異なる移動条件としつつ、続けて硬質皮膜をコーティングすることにより、仕上げ加工切刃にコーティングされる硬質皮膜の膜厚を、粗加工切刃にコーティングされる硬質皮膜の膜厚よりも薄くすることができる。また、ブローチ本体全体に硬質皮膜をコーティングし続けるようにして、移動手段によるコーティング手段に対するブローチ本体の相対移動速度を、仕上げ加工切刃部では速く、粗加工切刃部では遅くして異なる移動条件とすることによっても、仕上げ加工切刃の硬質皮膜の膜厚を粗加工切刃より薄くすることもできる。
【００２４】
なお、こうして粗加工切刃と仕上げ加工切刃の表面にコーティングされる硬質皮膜としては、特に限定はされないが、周期律表の４ａ、５ａ、６ａ族の元素を少なくとも１種以上含む金属の窒化物、炭化物、炭窒化物が硬度の点から望ましく、具体的には、ＴｉＮ、Ｔｉ（Ｃ，Ｎ）、（Ａｌ，Ｔｉ）Ｎ、（Ａｌ，Ｔｉ，Ｓｉ）Ｎ、（Ａｌ，Ｃｒ）Ｎ、（Ａｌ，Ｃｒ，Ｓｉ）Ｎ、（Ｔｉ，Ｓｉ）Ｎ、（Ｃｒ，Ｓｉ）Ｎ等が挙げられる。
【発明の効果】
【００２５】
以上説明したように、本発明のコーティングブローチによれば、粗加工切刃部では大きな負荷に対して十分な耐摩耗性を確保することができるとともに、仕上げ加工切刃部にも粗加工切刃部よりは小さな負荷に対して必要な耐摩耗性を与えることができて、工具寿命の延長を図ることができる。その一方で、この仕上げ加工切刃部では硬質皮膜のコーティングによる切刃精度の低下を抑えることができ、高精度のブローチ加工を行うことが可能となる。
【図面の簡単な説明】
【００２６】
【図１】本発明のコーティングブローチの一実施形態を示す側面図である。
【図２】図１に示す実施形態の粗加工切刃の厚さ方向中央におけるブローチ本体の長手方向に沿った断面図である。
【図３】図１に示す実施形態の仕上げ加工切刃の厚さ方向中央におけるブローチ本体の長手方向に沿った断面図である。
【図４】本発明のコーティングブローチの製造方法の第３の実施形態を説明する図である。
【図５】本発明のコーティングブローチの製造方法の第４の実施形態を説明する図である。
【発明を実施するための形態】
【００２７】
図１ないし図３は、本発明のコーティングブローチの一実施形態を示すものである。本実施形態において、ブローチ本体１は、高速度工具鋼等の硬質材料により、外形が軸線Ｏを中心とした多段の略円柱状に一体形成されて、この軸線Ｏ方向を長手方向とする長尺の軸状をなしている。ブローチ本体１の長手方向先端部（図１において左端部分）には、前つかみ部２が形成されるとともに、この前つかみ部２の直ぐ後端側（図１において右側）には円柱状の前案内部３が形成されている。
【００２８】
さらに、この前案内部３の後端側には切刃部４が形成されており、この切刃部４のうち先端側の部分は被削材に粗加工を施す粗加工切刃部４Ａとされるとともに、後端側の部分はこうして粗加工が施された被削材の仕上げ加工を行う仕上げ加工切刃部４Ｂとされている。切刃部４においては粗加工切刃部４Ａが長手方向において仕上げ加工切刃部４Ｂよりも多くの部分を占めている。なお、これら粗加工切刃部４Ａと仕上げ加工切刃部４Ｂとの間に、特許文献１、２に記載されたような中仕上げ加工切刃部が設けられていてもよい。また、ブローチ本体１の後端部には円柱状の後案内部５が形成されている。
【００２９】
ここで、本実施形態のコーティングブローチは、切刃部４においてブローチ本体１の外周側に突出する複数（多数）の切刃が、周方向に間隔をあけるとともに上記長手方向にもチップルームを介して間隔をあけ、しかもこの長手方向に向けて軸線Ｏ回りに螺旋状に配列されて、被削材に形成された下孔に挿通された上で被削材に対して先端側に送り出されつつ軸線Ｏ回りに相対的に回転されることによりブローチ加工を行うヘリカルブローチとされている。
【００３０】
また、本実施形態のコーティングブローチは、被削材として例えば自動車の減速器などに用いられる内歯車の歯を形成するものであり、粗加工切刃部４Ａは、その複数の粗加工切刃６の突出方向の高さが長手方向後端側に向かうに従い高くされて、上記歯の歯溝を粗加工する外径上がり部とされる。さらに、仕上げ加工切刃部４Ｂは、その複数の仕上げ加工切刃７の突出方向の高さは等しく、この突出方向と長手方向とに交差する仕上げ加工切刃７の厚さ方向の厚みが長手方向後端側に向かうに従い厚くなるようにされ、粗加工切刃部４Ａによって形成された上記歯溝の対向する溝壁面を切削して上記歯の歯面を仕上げ加工する歯厚上がり部とされている。
【００３１】
図２および図３に示すように、粗加工切刃６と仕上げ加工切刃７はいずれも、長手方向先端側を向くすくい面６Ａ、７Ａと、ブローチ本体１外周側への突出方向を向く突端面６Ｂ、７Ｂと、長手方向後端側を向く背面６Ｃ、７Ｃと、これら図２および図３に示す断面図には図示されないブローチ本体１の周方向を向く一対の側面とを備えている。粗加工切刃６においては、すくい面６Ａと突端面６Ｂおよび側面との交差稜線部が専ら切刃エッジとして切削に使用される一方、仕上げ加工切刃７においてはすくい面７Ａと側面との交差稜線部が専ら切刃エッジとして切削に使用され、１刃当たりの切り込み量は粗加工切刃６が仕上げ加工切刃７よりも大きくされている。
【００３２】
そして、これら粗加工切刃６と仕上げ加工切刃７の表面には、硬質皮膜８がコーティングされており、この硬質皮膜８の膜厚は、仕上げ加工切刃７にコーティングされた硬質皮膜８の膜厚が、粗加工切刃６にコーティングされた硬質皮膜８の膜厚よりも薄くされている。なお、この硬質皮膜８は、本実施形態では粗加工切刃６と仕上げ加工切刃７の上記突端面６Ｂ、７Ｂと、側面と、必要に応じて背面６Ｃ、７Ｃとにコーティングされていて、すくい面６Ａ、７Ａには、一旦コーティングされた硬質皮膜８が除去されることにより、コーティングされてはいない。
【００３３】
また、このような硬質皮膜８の膜厚ｔは、粗加工切刃部４Ａにおいては、その最先端の粗加工切刃６から後端側に５つの粗加工切刃６までのそれぞれの突端面６Ｂの上記厚さ方向の中央において、図２に示すように各粗加工切刃６のすくい面６Ａ（すくい面６Ａと突端面６Ｂとの交差稜線）から長手方向後端側に向けての距離Ｌが１ｍｍの位置の平均膜厚とされ、本実施形態では２．０μｍ〜５．０μｍの範囲内とされている。ただし、図２や次述する図３において膜厚ｔは、説明のために厚く示されている。
【００３４】
一方、仕上げ加工切刃部４Ｂにおける硬質皮膜８の膜厚ｔは、仕上げ加工切刃部４Ｂにおける最後端の仕上げ加工切刃７から先端側に５つの仕上げ加工切刃７までのそれぞれの突端面７Ｂの上記厚さ方向中央において、図３に示すように各仕上げ加工切刃７のすくい面７Ａ（すくい面７Ａと突端面７Ｂとの交差稜線）から長手方向後端側に向けて距離Ｌが１ｍｍの位置における膜厚の平均とされる。この仕上げ加工切刃部４Ｂにおける硬質皮膜８の膜厚ｔは、本実施形態では０．３μｍ〜１．５μｍの範囲内とされている。
【００３５】
なお、これらブローチ本体１先端側の５つの粗加工切刃６と後端側の５つの仕上げ加工切刃７との間に配設される粗加工切刃６および仕上げ加工切刃７においては、その表面にコーティングされる硬質皮膜８の膜厚ｔが、ブローチ本体１の後端側に向けて漸次薄くなるようにされていてもよく、また段階的に薄くなるようにされていてもよい。さらに、例えば切刃部４において粗加工切刃部４Ａと仕上げ加工切刃部４Ｂとの間に、切り込み量が粗加工切刃部４Ａよりは小さくて仕上げ加工切刃部４Ｂよりは大きい上述したような中仕上げ加工切刃部を設け、粗加工切刃部４Ａおよび仕上げ加工切刃部４Ｂでは膜厚ｔが略一定とされ、上記中仕上げ加工切刃部において膜厚が後端側に向かうに従い漸次小さくなるようにされていてもよい。
【００３６】
また、こうしてコーティングされる硬質皮膜８は、本実施形態では周期律表の４ａ、５ａ、６ａ族の元素を少なくとも１種以上含む金属の窒化物、炭化物、炭窒化物よりなるものであって、具体的には、ＴｉＮ、Ｔｉ（Ｃ，Ｎ）、（Ａｌ，Ｔｉ）Ｎ、（Ａｌ，Ｔｉ，Ｓｉ）Ｎ、（Ａｌ，Ｃｒ）Ｎ、（Ａｌ，Ｃｒ，Ｓｉ）Ｎ、（Ｔｉ，Ｓｉ）Ｎ、（Ｃｒ，Ｓｉ）Ｎのうちいずれか１種よりなる単層の皮膜、または２種以上を積層した多層（複数層）の皮膜であり、粗加工切刃部４Ａと仕上げ加工切刃部４Ｂとで同一種の皮膜とされている。このような硬質皮膜８は、上記金属の窒化物、炭化物、炭窒化物のコーティング手段（蒸着手段）を備えたコーティング装置による公知の物理的蒸着（ＰＶＤ）法によってコーティングすることができる。
【００３７】
このように膜厚ｔが異なる硬質皮膜８を粗加工切刃部４Ａの粗加工切刃６の表面と仕上げ加工切刃部４Ｂの仕上げ加工切刃７の表面にコーティングする、本発明のコーティングブローチの製造方法の第１の実施形態としては、ブローチ本体１の粗加工切刃６と仕上げ加工切刃７のうち一方の表面にマスキングを施して他方の表面に上記硬質皮膜８をコーティングし、次いで粗加工切刃６と仕上げ加工切刃７のうち上記他方の表面にマスキングを施すとともに、上記一方の表面のマスキングを除去して上記他方の表面へのコーティングとは異なる条件で硬質皮膜８をコーティングすればよい。
【００３８】
粗加工切刃６と仕上げ加工切刃７のうち一方を粗加工切刃６、他方を仕上げ加工切刃７とした場合には、一方の表面に硬質皮膜８をコーティングする際のコーティング時間（蒸着時間）を、他方の表面に硬質皮膜８をコーティングする際よりも長くしたり、一方の表面に硬質皮膜８をコーティングする際のコーティング速度（成膜速度）を、他方の表面に硬質皮膜８をコーティングする際よりも高くしたりして、異なるコーティング条件とすればよい。
【００３９】
さらに、本発明の製造方法の第２の実施形態として、初めに仕上げ加工切刃７の表面だけにマスキングを施してから、例えば粗加工切刃６の表面に両者の膜厚ｔの差分の膜厚で硬質皮膜８をコーティングし、次いで仕上げ加工切刃７のマスキングを除去してコーティングを行って、それぞれの表面に所定の膜厚ｔで硬質皮膜８がコーティングされるようにしてもよい。この場合には、マスキングを施す切刃の数を減らして効率的に本発明のコーティングブローチを製造することができる。
【００４０】
また、本発明のコーティングブローチの製造方法の第３の実施形態としては、図４に示すようなブローチ本体１の粗加工切刃６と仕上げ加工切刃７とにそれぞれ硬質皮膜８をコーティングする複数の上述のコーティング手段１１を備えたコーティング装置によって、これら複数のコーティング手段１１同士で異なる条件で硬質皮膜８をコーティングすることにより、仕上げ加工切刃７にコーティングされた硬質皮膜８の膜厚ｔを、粗加工切刃６にコーティングされた硬質皮膜８の膜厚ｔよりも薄くするようにしてもよい。
【００４１】
すなわち、図４（Ａ）に示すように、切刃部４の粗加工切刃部４Ａと仕上げ加工切刃部４Ｂとに硬質皮膜８をコーティングする複数のコーティング手段１１同士で、まず互いに同じ条件で硬質皮膜８をコーティングし、仕上げ加工切刃７の表面の硬質皮膜８が所定の膜厚ｔに達したなら、図４（Ｂ）にバツ印で示すように示すように仕上げ加工切刃部４Ｂにコーティングを行うコーティング手段１１を停止した上で粗加工切刃部４Ａへのコーティングを続けることにより、コーティング時間を異なる条件として、粗加工切刃６表面の硬質皮膜８が所定の膜厚ｔとなるようにすればよい。
【００４２】
また、これとは逆に、初めに図４（Ｂ）に示したように粗加工切刃部４Ａへのコーティングのみを行い、後から図４（Ａ）に示したように仕上げ加工切刃部４Ｂへのコーティングを粗加工切刃部４Ａと並行して行うことにより、コーティング時間を異なる条件としてもよい。さらに、この第３の実施形態でも、粗加工切刃部４Ａへのコーティング速度（成膜速度）を、仕上げ加工切刃部４Ｂへのコーティング速度（成膜速度）よりも高くして、異なるコーティング条件としてもよい。
【００４３】
さらにまた、本発明のコーティングブローチの製造方法の第４の実施形態としては、図５に示すようなブローチ本体１の粗加工切刃６と仕上げ加工切刃７とに硬質皮膜８をコーティングするコーティング手段１２と、このコーティング手段１２に対してブローチ本体１をその長手方向に相対的に移動させる白抜き矢線で示した移動手段１３とを備えたコーティング装置によって、コーティング手段１２に対してブローチ本体１の粗加工切刃部４Ａと仕上げ加工切刃部４Ｂとが相対的に移動する際に異なる移動条件とすることにより、仕上げ加工切刃７にコーティングされた硬質皮膜８の膜厚ｔが粗加工切刃６にコーティングされた硬質皮膜８の膜厚ｔよりも薄くなるようにしてもよい。
【００４４】
すなわち、この第４の実施形態においては、図５（Ａ）に示すようにまずブローチ本体１の粗加工切刃部４Ａから仕上げ加工切刃部４Ｂまでの切刃部４の全体に亙って移動手段１３によりコーティング手段１２に対してブローチ本体１を相対的に往復移動させつつコーティングを行い、仕上げ加工切刃７表面の硬質皮膜８が所定の膜厚ｔに達したなら、図５（Ｂ）に示すようにコーティング手段１２に対して粗加工切刃部４Ａだけが往復移動するようにブローチ本体１の相対的な移動条件を異なるものとして、粗加工切刃６表面の硬質皮膜８が所定の膜厚ｔとなるまでコーティングを行うことにより、仕上げ加工切刃７の硬質皮膜８の膜厚ｔを粗加工切刃６の硬質皮膜８の膜厚ｔよりも薄くなるようにすることができる。
【００４５】
また、これとは逆に、図５（Ｂ）に示したようにまずコーティング手段１２に対して粗加工切刃部４Ａだけが相対的に往復移動するようにして、仕上げ加工切刃７の表面にコーティングされる硬質皮膜８の膜厚ｔとの差分の膜厚の硬質皮膜８を粗加工切刃６の表面にコーティングし、次いで図５（Ａ）に示したように粗加工切刃部４Ａから仕上げ加工切刃部４Ｂまでの切刃部４全体に亙って移動手段１３によりコーティング手段１２に対してブローチ本体１を相対的に往復移動させつつコーティングを行い、粗加工切刃６と仕上げ加工切刃７のそれぞれの表面に厚さの異なる所定の膜厚ｔの硬質皮膜８がコーティングされるように、移動条件を異なるものとしてもよい。
【００４６】
さらに、移動手段１３によるブローチ本体１のコーティング手段１２に対する相対移動範囲は粗加工切刃部４Ａから仕上げ加工切刃部４Ｂに亙る範囲のままとしておいて、粗加工切刃部４Ａにおいては仕上げ加工切刃部４Ｂよりも移動速度が遅くなるように移動条件を異なるものとして、仕上げ加工切刃７の表面には粗加工切刃６よりも薄い膜厚ｔの硬質皮膜８をコーティングするようにしてもよい。
【００４７】
なお、上記の説明では、コーティング手段１２を固定してブローチ本体１をその長手方向に移動手段１３によって往復動させているが、ブローチ本体１を固定してコーティング手段１２をブローチ本体１の長手方向に移動手段１３によって移動させてもよく、またブローチ本体１とコーティング手段１２の双方を移動させてもよい。また、これら第１ないし第４の実施形態の製造方法において粗加工切刃６と仕上げ加工切刃７のすくい面６Ａ、７Ａにコーティングされた硬質皮膜８は、コーティング後にすくい面６Ａ、７Ａを研磨して切刃エッジを研ぎ付ける際に上述のように除去される。
【００４８】
従って、例えばこれらの実施形態のいずれかにより製造される上記構成のコーティングブローチにおいては、切り込み量が大きい粗加工切刃部４Ａの粗加工切刃６表面に膜厚ｔの厚い硬質皮膜８がコーティングされているので、粗加工切刃６に作用する大きな負荷に対しても十分な耐摩耗性を確保することができる。また、仕上げ加工切刃部４Ｂの仕上げ加工切刃７表面にも、膜厚ｔは粗加工切刃６よりも薄いものの硬質皮膜８がコーティングされているので、切り込み量が小さくて負荷も小さい仕上げ加工切刃部４Ｂにおいて必要な耐摩耗性を確保することができ、ブローチ本体１全体で工具寿命の延長を図ることができる。
【００４９】
そして、このように仕上げ加工切刃部４Ｂの仕上げ加工切刃７にコーティングされる硬質皮膜８の膜厚ｔが、粗加工切刃部４Ａの粗加工切刃６の硬質皮膜８の膜厚ｔよりも薄くされていることにより、このような硬質皮膜８をコーティングすることによって膜厚の不均一等が生じて仕上げ加工切刃７の切刃精度が低下するのを抑えることができる。このため、最終的に被削材の加工寸法を決定する仕上げ加工切刃部４Ｂによる加工精度を確保することができ、高精度のブローチ加工を行うことが可能となる。また、こうして膜厚ｔが薄くされることによって硬質皮膜８の剥離も防ぐことができ、一層の工具寿命の延長を促すことが可能となる。
【００５０】
ここで、本実施形態では、粗加工切刃部４Ａにおける粗加工切刃６表面の硬質皮膜８の膜厚ｔは、該粗加工切刃部４Ａにおけるブローチ本体１の長手方向の最先端の粗加工切刃６から後端側に５つの粗加工切刃６までのそれぞれの突端面６Ｂにおいて、各粗加工切刃６のすくい面６Ａから後端側に距離Ｌが１ｍｍの位置の平均膜厚として２．０μｍ〜５．０μｍの範囲内とされている。この点、粗加工切刃部４Ａにおいては、そのブローチ本体１先端側の粗加工切刃６から被削材に食い付いて大きな切り込み量で切り込まれるため、これら先端側の粗加工切刃６への負荷が最も大きく、そのような先端側の所定数の粗加工切刃６において表面にコーティングされた硬質皮膜８が所定範囲内の平均膜厚であれば、確実に上述した十分な耐摩耗性を得ることができる。
【００５１】
すなわち、これらブローチ本体１先端側の粗加工切刃６の表面における硬質皮膜８の平均膜厚が２．０μｍ未満であると、切り込み量が大きな粗加工切刃部４Ａにおいて十分な耐摩耗性を確保することができなくなるおそれがある。その一方で、逆にこれらの粗加工切刃６にコーティングされた硬質皮膜８の平均膜厚が５．０μｍを上回るほど厚いと、該粗加工切刃６が被削材に食い付いたときの衝撃によって硬質皮膜８が剥離してチッピングを誘発し、却って工具寿命が短くなるおそれがある。なお、膜厚ｔを決定する位置を各粗加工切刃６のすくい面６Ａから後端側に距離Ｌが１ｍｍの位置としているのは、すくい面６Ａを再研磨して切刃エッジを研ぎ付け直すことを考慮してのことである。
【００５２】
一方、仕上げ加工切刃部４Ｂにおいては、そのブローチ本体１の長手方向後端側の複数の仕上げ加工切刃７により被削材の仕上げ加工精度が決定されることになる。このため、本実施形態では、仕上げ加工切刃７表面にコーティングされる硬質皮膜８の膜厚ｔは、仕上げ加工切刃部４Ｂの最後端の仕上げ加工切刃７から先端側に５つまでの仕上げ加工切刃７のそれぞれの突端面７Ｂにおいて、各仕上げ加工切刃７のすくい面７Ａから後端側に距離Ｌが１ｍｍの位置における硬質皮膜８の平均膜厚として０．３μｍ〜１．５μｍの範囲内とされている。
【００５３】
すなわち、これらブローチ本体１後端側の仕上げ加工切刃７の表面にコーティングされる硬質皮膜８の平均膜厚が０．３μｍ未満であると、切り込み量の小さい仕上げ加工切刃７といえども必要な耐摩耗性を得ることができなくなって確実な工具寿命の延長を図ることが困難となるおそれがある。また、逆にこれらの仕上げ加工切刃７の硬質皮膜８の平均膜厚が１．５μｍを上回るほど厚いと、仕上げ加工切刃７として十分な切刃精度を確保することができなくなり、被削材の仕上げ面粗さが低下するなど加工精度の劣化を招くとともに、硬質皮膜８の剥離を生じ易くもなる。
【００５４】
なお、本実施形態では、粗加工切刃部４Ａが、ブローチ本体１後端側に向かうに従い粗加工切刃６の突出高さが高くなる外径上がり部とされるとともに、仕上げ加工切刃部４Ｂは、ブローチ本体１後端側に向かうに従い仕上げ加工切刃７の厚みが厚くなる歯厚上がり部とされ、自動車の減速器等に用いられる内歯車の歯をブローチ加工するコーティングブローチに本発明を適用した場合について説明したが、例えば仕上げ加工切刃部４Ｂにおいても仕上げ加工切刃７の突出高さがブローチ本体１後端側に向かうに従い高くなる一般的なスプラインブローチ等に本発明を適用することも可能である。
【００５５】
ただし、このような自動車の減速器等に用いられる内歯車では、従来よりその加工効率の向上が求められているとともに、特に近年では高い加工精度も要求されるようになってきているので、そのような被削材のブローチ加工に用いられる上述した外径上がり部と歯厚上がり部とを備えたコーティングブローチに、高い加工精度と長寿命とを両立し得る本発明を適用するのは効果的である。
【００５６】
また、本実施形態では、粗加工切刃部４Ａの粗加工切刃６と仕上げ加工切刃部４Ｂの仕上げ加工切刃７とがともにブローチ本体１に一体に形成された一体型のブローチに本発明を適用した場合について説明したが、上述のように仕上げ加工切刃部がブローチ本体と別体とされて着脱可能とされるシェル部に形成された組立型のブローチに本発明を適用することも可能である。なお、このような組立型のブローチにおいて粗加工切刃の硬質皮膜の膜厚よりも仕上げ加工切刃の硬質皮膜の膜厚を薄くするには、粗加工切刃部が設けられたブローチ本体と仕上げ加工切刃部が設けられたシェル部とに異なるコーティング条件で別々に膜厚の異なる硬質皮膜をコーティングすればよい。
【００５７】
ただし、上述したように、このような組立型のブローチでは、仕上げ加工切刃７に摩耗が生じて寿命に達したときにはシェル部ごと交換すればよいのに対し、一体型のブローチでは仕上げ加工切刃７に摩耗が生じて再研磨代が無くなるとブローチ本体１ごと廃棄しなければならないので、そのような一体型ブローチにおいて仕上げ加工切刃７の耐摩耗性をも確保することができる本発明を適用することは特に効果的である。
【００５８】
一方、このような構成のコーティングブローチを製造するための本発明の製造方法の第１の実施形態では、粗加工切刃６の表面と仕上げ加工切刃７の表面とに交互にマスキングを施して異なる条件で硬質皮膜８をコーティングし、また第２の実施形態では仕上げ加工切刃７の表面にマスキングを施して粗加工切刃６の表面に硬質皮膜８をコーティングした後に、仕上げ加工切刃７のマスキングを除去してから粗加工切刃６と仕上げ加工切刃７の双方の表面に硬質皮膜８をコーティングするため、第３の実施形態のようにコーティングの途中で異なるコーティング条件となるように複数のコーティング手段１１を個別に制御したり、第４の実施形態のように移動手段１３を要して異なる移動条件となるように制御したりする必要がない。また、粗加工切刃部４Ａと仕上げ加工切刃部４Ｂとで、その境界部分においてもそれぞれに比較的均一な膜厚ｔの硬質皮膜８をコーティングすることができる。
【００５９】
ただし、第１の実施形態では、すべての粗加工切刃６と仕上げ加工切刃７にマスキングを施し、また除去しなければならないため、切刃の数が多い場合には、マスキングとその除去に多くの時間と労力を要することになるので、そのような場合はマスキングする切刃を少なくすることができる第２の実施形態が望ましく、さらにマスキングの必要がない第３、第４の実施形態により製造するのが望ましい。第３の実施形態では、やはり第４の実施形態のように移動手段１３を要することがなく、コーティング装置の構造を簡略化することができる一方、第４の実施形態では第３の実施形態のように複数のコーティング手段１１を個別に制御する必要がなくなって、コーティング装置における制御を容易とすることができる。
【実施例】
【００６０】
次に、本発明の実施例を挙げて、本発明の効果について実証する。本実施例では、同一寸法、形状のブローチ本体に、上述した第３の実施形態の製造方法によって硬質皮膜をコーティングすることにより、仕上げ加工切刃にコーティングされた硬質皮膜の膜厚が、粗加工切刃にコーティングされた硬質皮膜の膜厚よりも薄くされた本発明に係わる５種のコーティングブローチを、これら仕上げ加工切刃の硬質皮膜の膜厚と粗加工切刃の硬質皮膜の膜厚とが異なる組み合わせとなるようにして製造した。これらを実施例１〜５とする。
【００６１】
また、これらの実施例１〜５に対する比較例として、実施例１〜５と同一寸法、形状のブローチ本体に同一の硬質皮膜を、仕上げ加工切刃の硬質皮膜の膜厚と粗加工切刃の硬質皮膜の膜厚とが等しくなるようにコーティングした２種のコーティングブローチを製造した。これらを比較例１、２とする。さらに、比較例３として、やはり実施例１〜５と同一寸法、形状のブローチ本体に、粗加工切刃においては実施例１〜５と同一の硬質皮膜をコーティングするとともに、仕上げ加工切刃の表面には硬質皮膜をコーティングせずに窒化酸化処理を施した、特許文献３に記載の発明に係わるコーティングブローチも製造した。これを比較例３とする。
【００６２】
そして、これら実施例１〜５および比較例１〜３のコーティングブローチにより、同一種の被削材に内歯車を形成するブローチ加工を行い、加工可能であった歯車数と歯車精度（歯車の歯面の面粗度）を比較した。この結果を、粗加工切刃部と仕上げ加工切刃部の硬質皮膜の平均膜厚とともに表１に示す。なお、この平均膜厚は上述のように、粗加工切刃部については、該粗加工切刃部の最先端の粗加工切刃から後端側に５つの粗加工切刃までのそれぞれの突端面におけるすくい面から後端側に１ｍｍの位置の硬質皮膜の平均膜厚であり、仕上げ加工切刃部については、比較例３を除いて該仕上げ加工切刃部の最後端の仕上げ加工切刃から先端側に５つの仕上げ加工切刃までのそれぞれの突端面における各仕上げ加工切刃のすくい面から後端側に１ｍｍの位置の硬質皮膜の平均膜厚である。
【００６３】
なお、被削材に形成される歯車の諸元は、ノルマルモジュールｍｎ：１．２５、ノルマル圧力角ＰＡｎ：１７、歯通ＮＴ：７５、ねじれ角ＨＡ：２３．６６４Ｌ、切削長：２６．７５ｍｍで、材質はＳＣｒ４２０Ｈ（硬さＨＢ２２０）であった。また、ブローチ本体は高速度工具鋼よりなるオフノルマルタイプの一体型ヘリカルブローチであり、硬質皮膜は（Ａｌ，Ｃｒ）Ｎよりなる単層の皮膜をＰＶＤ法によりコーティングした。さらに切削条件は、切削速度７ｍ／ｍｉｎで湿式切削であった。
【００６４】
【表１】
2015058510.tif 000003
【００６５】
この表１の結果より、粗加工切刃部と仕上げ加工切刃部の平均膜厚が等しくて、膜厚自体は比較的厚い比較例１では、加工可能であった歯車数は比較例２、３に対しては多く、工具寿命の延長は認められたものの、加工された歯車の歯面の面粗度が著しく劣り、製品として使用に耐えるものではなかった。また、同じく粗加工切刃部と仕上げ加工切刃部の平均膜厚が等しくて、ただし比較的薄い膜厚の比較例２では、加工された歯車の歯面の面粗度は良好であったものの、粗加工切刃の摩耗が大きくて加工可能な歯車数は実施例１〜５や比較例１には及ばなかった。また、仕上げ加工切刃部に硬質皮膜がコーティングされずに窒化酸化処理が施された比較例３でも、同様に歯面の面粗度は良好であってものの、仕上げ加工切刃の摩耗が顕著で実施例１〜５や比較例１、２よりも少ない加工歯車数となった。
【００６６】
これら比較例１〜３に対して、実施例１〜５では、加工された歯車の歯面の面粗度はいずれも良好であり、また加工可能であった歯車数も比較例１〜３より多かった。特に、粗加工切刃部における硬質皮膜の上記膜厚が２．０μｍ〜５．０μｍの範囲内であり、仕上げ加工切刃部における硬質皮膜の膜厚が０．３μｍ〜１．５μｍの範囲内である実施例１〜３では、これよりも仕上げ加工切刃部の膜厚が薄い実施例４や粗加工切刃部の膜厚が厚い実施例５よりも一層の工具寿命の延長が認められた。ちなみに、実施例４では仕上げ加工切刃の摩耗により工具寿命に達し、実施例５では粗加工切刃にチッピングが生じて工具寿命となった。
【符号の説明】
【００６７】
１  ブローチ本体
４  切刃部
４Ａ  粗加工切刃部
４Ｂ  仕上げ加工切刃部
６  粗加工切刃
６Ａ  粗加工切刃のすくい面
６Ｂ  粗加工切刃の突端面
７  仕上げ加工切刃
７Ａ  仕上げ加工切刃のすくい面
７Ｂ  仕上げ加工切刃の突端面
８  硬質皮膜
１１、１２  コーティング手段
１３  移動手段
Ｏ  ブローチ本体１の軸線
ｔ  すくい面６Ａ、７Ａから後端側に距離Ｌ（１ｍｍ）の位置における硬質皮膜８の膜厚
【図１】
2015058510.tif 000004
【図２】
2015058510.tif 000005
【図３】
2015058510.tif 000006
【図４】
2015058510.tif 000007
【図５】
2015058510.tif 000008